(57)【要約】【課題】  レーヨン繊維を配合されて和紙調の風合いを有しかつ耐水性を有する耐湿・撥水食品包装紙を提供する。【解決手段】  坪量が９〜３０ｇ／ｍ2のレーヨン繊維を含む食品包装紙であって、繊度が０．5 〜５ｄｔｅｘ、繊維長が１〜７ｍｍのレーヨン繊維を５〜７０質量％配合し、かつ湿潤紙力増強剤を内添又は外添し、湿潤裂断長（縦）Ｌｗ（Ｌｗ＝（Ｓ×１０3 ）／（ｇ／９．８１）、ここでＳ：ＪＩＳ  Ｐ８１３５準拠の浸漬時間１０分での湿潤引張り強さ（ｋＮ／ｍ）、ｇ：ＪＩＳ  Ｐ８１３５に基づき吸取紙により水を除いた後の湿潤時の坪量（ｇ／ｍ2））を１．２ｋｍ以上とし、この包装紙に撥水剤を塗工し、撥水度（ＪＩＳ  Ｐ８１３７）をＲ７〜Ｒ１０とした。【特許請求の範囲】
【請求項１】
坪量が９〜３０ｇ／ｍ2のレーヨン繊維を含む食品包装紙であって、繊度が０．5 〜５ｄｔｅｘ、繊維長が１〜７ｍｍのレーヨン繊維を５〜７０質量％配合し、かつ湿潤紙力増強剤を内添又は外添し、次式で定義する湿潤裂断長（縦）を１．２ｋｍ以上とし、この包装紙に撥水剤を塗工し、撥水度（ＪＩＳ  Ｐ８１３７）をＲ７〜Ｒ１０としたことを特徴とする耐湿・撥水食品包装紙。
Ｌｗ＝（Ｓ×１０3 ）／（ｇ／９．８１）
ここで、Ｌｗ：湿潤裂断長
Ｓ  ：湿潤引張り強さ（ｋＮ／ｍ） JIS P8135準拠  浸漬時間10分
ｇ  ：湿潤時の坪量（ｇ／ｍ2） JIS P8135に基づき吸取紙により水を除い                  た後の坪量。
【発明の詳細な説明】
【技術分野】
【０００１】
本発明は耐湿・撥水食品包装紙に関し、特にレーヨン繊維を配合されて和紙調の風合いを有している食品包装紙において、耐水性を発揮する耐湿・撥水食品包装紙に関するものである。
【背景技術】
【０００２】
和紙調の風合いを有している食品包装紙として、レーヨン繊維をポリビニルアルコール（ＰＶＡ）をバインダーとして結合したものが知られている。この食品包装紙は、抄紙性が良好で、比較的安価であるため、多く使用されているが、耐水性を有していないので、水に濡れる危険性のある用途には使用できないという欠点があった。また、このような食品包装紙にろう引き処理を行い、耐水性を付与したものは、光沢が出るとともに表面が平坦になり、和紙の風合いを損ねてしまうという問題がある。
【０００３】
一方、耐水性を有する包装紙としては、ポリエチレン繊維、ポリプロピレン繊維などの非親水性繊維を使用したものが知られているが、非親水性であるため、抄紙性が悪く、生産性が低く、コスト高であるという欠点があった。
【０００４】
そこで、レーヨン繊維をバインダーとしてのビスコース溶液に懸濁させて抄造し、その後酸処理することで、レーヨン繊維をビスコースを酸処理して得られるセルロースによって結合させ、耐水性、及び水と接触したときの耐久性を有しかつ生分解性に優れた性質を有するレーヨン紙を得ることが提案されている（特許文献１参照。）。
【特許文献１】特開平９−２９６３８７号公報
【発明の開示】
【発明が解決しようとする課題】
【０００５】
しかしながら、上記特許文献１記載のレーヨン紙では、抄造後の酸処理とそれに伴って必要なその後の後処理に工数がかかるとともに、風合いなどの性質を損わずに安定的に製造するのは難しく、コスト高になりかつ品質の安定化が困難であるという問題がある。
【０００６】
本発明は、上記従来の問題点に鑑み、レーヨン繊維を配合されて和紙調の風合いを有しかつ耐水性を有する耐湿・撥水食品包装紙を提供することを課題とする。
【課題を解決するための手段】
【０００７】
本発明の耐湿・撥水食品包装紙は、坪量が９〜３０ｇ／ｍ2のレーヨン繊維を含む食品包装紙であって、繊度が０．５ 〜５ｄｔｅｘ、繊維長が１〜７ｍｍのレーヨン繊維を５〜７０質量％配合し、かつ湿潤紙力増強剤を内添又は外添し、
Ｌｗ＝（Ｓ×１０3 ）／（ｇ／９．８１）
ここで、Ｌｗ：湿潤裂断長
Ｓ  ：湿潤引張り強さ（ｋＮ／ｍ） JIS P8135準拠  浸漬時間10分
ｇ  ：湿潤時の坪量（ｇ／ｍ2） JIS P8135に基づき吸取紙により水を除い                  た後の坪量
で定義する湿潤裂断長（縦）を１．２ｋｍ以上とし、この包装紙に撥水剤を塗工し、撥水度（ＪＩＳ  Ｐ８１３７）をＲ７〜Ｒ１０としたものである。
【０００８】
この構成によると、レーヨン繊維を含有する原料スラリーを用い、所要量の湿潤紙力増強剤を内添又は外添し、湿潤裂断長（縦）が１．２ｋｍ以上の湿潤紙力を有する紙を抄造したので、この湿潤紙力を有する紙を用いることでグラビア塗工などを適用でき、安定して生産性良く撥水剤を塗工して撥水度Ｒ７〜Ｒ１０の紙を得ることができ、かくしてレーヨン繊維を含んだ和紙調の風合いを持ちながら、耐湿強度と撥水性を有することで所要の耐水性を持った食品包装紙を、高い抄紙性と生産性をもって低コストにて製造することができる。
【０００９】
また、繊度が０．５ 〜５ｄｔｅｘ、好適には１．１〜３．３ｄｔｅｘ、繊維長が１〜７ｍｍ、好適には３〜７ｍｍのレーヨン繊維が、５〜７０質量％、好適には３０〜５０質量％配合しているので、和紙調の食品包装紙として望ましい風合いを確保しつつ、必要な紙力と耐水性を持った食品包装紙を得ることができる。
【００１０】
また、坪量が９ｇ／ｍ2未満では包装紙としての強度が不足するとともに、抄紙性が悪化し、３０ｇ／ｍ2を超えると包装紙の和紙調風合いが損なわれるので、坪量は９〜３０ｇ／ｍ2としている。
【発明の効果】
【００１１】
本発明によれば、坪量が９〜３０ｇ／ｍ2のレーヨン繊維を含む食品包装紙において、繊度が０．５ 〜５ｄｔｅｘ、繊維長が１〜７ｍｍのレーヨン繊維を５〜７０質量％配合し、湿潤紙力増強剤を内添又は外添して湿潤裂断長（縦）を１．２ｋｍ以上とし、この包装紙に撥水剤を塗工し、撥水度をＲ７〜Ｒ１０としたことで、和紙調の風合いを有しかつ耐水性を有する食品包装紙を安価に得ることができる。
【発明を実施するための最良の形態】
【００１２】
以下、本発明の耐湿・撥水食品包装紙の実施形態について、詳細に説明する。
【００１３】
本発明の耐湿・撥水食品包装紙は、レーヨン繊維を含む食品包装紙において、湿潤紙力増強剤を内添又は外添し、湿潤裂断長（縦）Ｌｗ（Ｌｗ＝（Ｓ×１０3 ）／（ｇ／９．８１）、ここでＳ：ＪＩＳ  Ｐ８１３５準拠の浸漬時間１０分での湿潤引張り強さ（ｋＮ／ｍ）、ｇ：ＪＩＳ  Ｐ８１３５に基づき吸取紙により水を除いた後の湿潤時の坪量（ｇ／ｍ2））を１．２ｋｍ以上とし、この包装紙に撥水剤を塗工し、撥水度（ＪＩＳ  Ｐ８１３７）をＲ７〜Ｒ１０としたものである。
【００１４】
抄紙原料は、食品包装紙の必要な特性に応じて、ＮＢＫＰなどのパルプ原料が９３〜２２質量％、レーヨン繊維が５〜７０質量％、ビニロンバインダーなどのバインダーが２〜８質量％程度の配合比となるように調製され、坪量が、９〜３０ｇ／ｍ2の範囲となるように抄造される。
【００１５】
パルプ原料としては、ＮＢＫＰが和紙調風合いを得るのに好適であるが、ＬＢＫＰを配合しても良く、用途に応じてその他にＧＰ、ＰＧＷ、ＲＭＰ、ＴＭＰ、ＣＴＭＰ、ＣＭＰ、ＣＧＰなどの機械パルプ、ＤＩＰなどの古紙パルプなどを配合することもできる。また、レーヨン繊維としては、繊度が０．5 〜５ｄｔｅｘ、好適には１．１〜３．３ｄｔｅｘ、繊維長が１〜７ｍｍ、好適には３〜７ｍｍのものが好適に用いられる。
【００１６】
湿潤紙力増強剤としては、一般的に使用されている任意のものものを適用できる。例えば、エピクロロヒドリン系の湿潤紙力増強剤である「ＷＳ４０２４」（星光ＰＭＣ社製）などが好適に用いられる。また、その添加量は、上記湿潤裂断長を確保するのに必要な量であり、実際の添加量としては、対絶乾パルプ・繊維原料で５〜４０ｋｇ／ｔ程度である。
【００１７】
撥水剤としては、パラフィンワックスなどの一般的に使用されているものを適用することができ、例えば「ＷＲ３９０８」（星光ＰＭＣ社製、主成分パラフィンワックス、不揮発分３０％）などが好適に用いられる。その塗布量は、上記撥水度を確保するのに必要な量であり、例えば「ＷＲ３９０８」の場合で原液換算にて０．５〜１０ｇ／ｍ2 程度である。塗工方法としては、ロール、エアーナイフ、ブレード塗工等の各種塗工方法を適用できるが、グラビア塗工によれば、塗液の濃度、粘度のほか、グラビアロールのセルの深さとメッシュを調整することによって塗工量の調整を容易に行え、また均一に塗工できるので好ましい。
【実施例】
【００１８】
次に、本発明のいくつかの実施例と比較例を説明する。
【００１９】
（実施例１）
原料配合を、ＮＢＫＰ（フリーネス３８０ｍｌＣＳＦ）              ５０質量％
レーヨン繊維（繊度３．３ｄｔｅｘ、繊維長５ｍｍ）    ４５質量％
バインダー（ポリビニールアルコール繊維  融点８０℃、                                        繊度１．１ｄｔｅｘ、繊維長３ｍｍ）        ５質量％
とし、サイズ剤として「ＡＤ１６０２」（星光ＰＭＣ社製、固形分２０％）を６ｋｇ／ｔ、湿潤紙力増強剤として「ＷＳ４０２４」（星光ＰＭＣ社製、不揮発分３０％）を２０ｋｇ／ｔ添加し、坪量１５ｇ／ｍ2 となるように抄造した。次いで、その紙をグラビア塗工機に通し、パラフィンワックス「ＷＲ３９０８」（星光ＰＭＣ社製、主成分パラフィンワックス、不揮発分３０％）の１０倍希釈液を１５ｇ／ｍ2 の塗布量で塗布し、乾燥して食品包装紙とした。
【００２０】
（実施例２）
レーヨン繊維の配合量を５質量％に変化させ、その減量分ＮＢＫＰを増加させた以外は、実施例１と同様にして食品包装紙を得た。
【００２１】
（実施例３）
レーヨン繊維の配合量を７０質量％に変化させ、その増量分ＮＢＫＰを減少させた以外は、実施例１と同様にして食品包装紙を得た。
【００２２】
（実施例４）
レーヨン繊維の繊度を１．１ｄｔｅｘに変化させた以外は、実施例１と同様にして食品包装紙を得た。
【００２３】
（実施例５）
レーヨン繊維の繊度を４．４ｄｔｅｘに変化させた以外は、実施例１と同様にして食品包装紙を得た。
【００２４】
（実施例６）
湿潤紙力増強剤（「ＷＳ４０２４」（星光ＰＭＣ社製））の添加量を５ｋｇ／ｔに変化させた以外は、実施例１と同様にして食品包装紙を得た。
【００２５】
（実施例７）
湿潤紙力増強剤（「ＷＳ４０２４」（星光ＰＭＣ社製））の添加量を４０ｋｇ／ｔに変化させた以外は、実施例１と同様にして食品包装紙を得た。
【００２６】
（実施例８）
撥水剤（「ＷＲ３９０８」（星光ＰＭＣ社製）の１０倍希釈液）の塗布量を、５ｇ／ｍ2 に変化させた以外は、実施例１と同様にして食品包装紙を得た。
【００２７】
（実施例９）
撥水剤（「ＷＲ３９０８」（星光ＰＭＣ社製）の２倍希釈液）の塗布量を、１０ｇ／ｍ2 に変化させた以外は、実施例１と同様にして食品包装紙を得た。
【００２８】
（実施例１０）
レーヨン繊維の繊維長を７ｍｍに変化させ、坪量を９ｇ／ｍ2 に変化させた以外は、実施例１と同様にして食品包装紙を得た。
【００２９】
（実施例１１）
レーヨン繊維の繊度を０．８ｄｔｅｘ、繊維長を４ｍｍに変化させ、坪量を３０ｇ／ｍ2 に変化させた以外は、実施例１と同様にして食品包装紙を得た。
【００３０】
（比較例１）
湿潤紙力増強剤を添加せずに、実施例１と同様にして食品包装紙を得た。
【００３１】
（比較例２）
湿潤紙力増強剤（「ＷＳ４０２４」（星光ＰＭＣ社製））の添加量を４ｋｇ／ｔに変化させた以外は、実施例１と同様にして食品包装紙を得た。
【００３２】
（比較例３）
レーヨン繊維の繊度を５．６ｄｔｅｘに変化させ、湿潤紙力増強剤（「ＷＳ４０２４」（星光ＰＭＣ社製））の添加量を４ｋｇ／ｔ、坪量を３０ｇ／ｍ2 に変化させた以外は、実施例１と同様にして食品包装紙を得た。
【００３３】
（比較例４）
レーヨン繊維の配合量を３質量％に変化させ、撥水剤（「ＷＲ３９０８」（星光ＰＭＣ社製）の１０倍希釈液）の塗布量を、３ｇ／ｍ2 に変化させた以外は、実施例１と同様にして食品包装紙を得た。
【００３４】
（比較例５）
レーヨン繊維の繊維長を１０ｍｍに変化させ、坪量を３２ｇ／ｍ2 に変化させた以外は比較例２と同様にして食品包装紙を得た。
【００３５】
以上の実施例１〜１１及び比較例１〜５の食品包装紙について、上記湿潤裂断長と撥水度を測定した。また、各食品包装紙について撥水剤の塗工性と風合いについて評価を行った。
【００３６】
撥水剤の塗工性については、次のように
◎  ：問題なく、連続塗工できた
○  ：やや波打ちの傾向があったが、連続塗工できた
△  ：波打ちが多発して、連続塗工が困難であった
×  ：撥水剤塗工直後に断紙して塗工ができなかった
の４段階で相対評価した。
【００３７】
風合いについては、食品包装紙を上質紙と比較して、和紙の風合いを有するかどうかを１０名に次のように
◎  ：和紙調の風合いを有する
○  ：和紙の風合いを有するが、やや上質紙に近い
×  ：上質紙と大差ない
の３段階で評価させ、多数評価をそのサンプルの評価とした。
【００３８】
【表１】
2006161180.tif 000002
上記実施例１〜１１及び比較例１〜５について、原料の配合量、そのレーヨン繊維の繊度と繊維長、湿潤紙力増強剤の添加量、坪量、撥水剤の塗布量、及び上記測定値と記評価結果を表１に示した。
【００３９】
実施例１〜３は、レーヨン繊維の配合率を５〜７０質量％の範囲で変化させた例であるが、レーヨン繊維の配合率が高いほど湿潤裂断長が低くなる傾向があるが、湿潤紙力増強剤の添加により十分な湿潤裂断長を有しており、撥水剤塗工性の評価は良好となっている。また、レーヨン繊維の配合量が５質量％と低い実施例２では実施例１、３に比較し、和紙調の風合い評価がやや低くなっている。
【００４０】
実施例４はレーヨン繊維の繊度が実施例１より小さい例であり、実施例１より湿潤裂断長がやや高くなる一方、和紙調の風合い評価がやや低くなっている。一方、実施例５はレーヨン繊維の繊度が実施例１より大きい例であり、実施例１より湿潤裂断長がやや低くなっている。
【００４１】
実施例６は湿潤紙力増強剤の添加量が５ｋｇ／ｔと、実施例１の２０ｋｇ／ｔより少なく、湿潤裂断長が１．３ｋｍと実施例１の１．５ｋｍより低くなり、撥水剤塗工性の評価もやや低くなっているが、実用的に問題のない評価である。一方、実施例７は湿潤紙力増強剤の添加量が４０ｋｇ／ｔと、実施例１の２０ｋｇ／ｔより多く、湿潤裂断長が１．８ｋｍと実施例１の１．５ｋｍより高くなり、撥水剤塗工性の評価も良好になっている。
【００４２】
実施例８は撥水剤塗布量が０．５ｇ／ｍ2 と少なく、撥水度がＲ７と低くなっているが実用的に問題のない評価である。一方、実施例９は撥水剤塗布量が５．０ｇ／ｍ2 と多く、撥水度がＲ１０と最高値となっている。
【００４３】
実施例１０は坪量が９ｇ／ｍ2 と実施例１の１５ｇ／ｍ2 より低く、湿潤裂断長が１．２ｋｍと実施例１の１．５ｋｍより低くなり、撥水剤の塗工性評価もやや低くなっている。一方、実施例１１は坪量が３０ｇ／ｍ2 と実施例１の１５ｇ／ｍ2 より高く、湿潤裂断長が１．６ｋｍと実施例１の１．５ｋｍより高くなっている。また、実施例１と比較して、坪量が大きいことと、レーヨン繊維の繊度と繊維長が低いことにより、和紙調の風合い評価がやや低くなっている。
【００４４】
比較例１は、湿潤紙力増強剤を添加していないので、湿潤裂断長が０．８ｋｍと低く、そのため撥水剤の塗工ができないものとなった。比較例２は湿潤紙力増強剤を４ｋｇ／ｔ添加しているが、なお添加量が少ないために湿潤裂断長が１．０ｋｍと低く、撥水剤の塗工ができないものとなっている。比較例３は比較例２の坪量を３０ｇ／ｍ2 と高くしたものであるが、湿潤裂断長が１．１ｋｍとやや高くなり、塗工性評価がやや向上しているが、レーヨン繊維の繊度が大きいために和紙調の風合い評価が悪くなっている。
【００４５】
比較例４はレーヨン繊維の配合量が３質量％で、実施例２の５質量％より低く、そのため和紙調の風合い評価が悪くなっている。また、撥水剤の塗布量が０．３ｇ／ｍ2 と実施例２の１．５ｇ／ｍ2 より少なく、撥水度もＲ６と低くなつている。また、比較例５は坪量を３２ｇ／ｍ2 と比較例３より高いことと繊維長が長いことにより和紙調の風合い評価が悪くなっている。また、湿潤裂断長が低く、撥水剤の塗工性評価も悪くなっている。
【００４６】
以上の結果から、本発明の実施例ではレーヨン繊維を含んだ和紙調の風合いを持ちながら、耐湿強度と撥水性を有することで、所要の耐水性を持った食品包装紙を、高い抄紙性と生産性をもって製造することができる。